(57)【特許請求の範囲】
【請求項１】
基紙の少なくとも片面にインク受理層を設け、カレンダー処理してなる印刷用塗工紙であって、
前記基紙が内添サイズ剤及び外添サイズ剤を含有せず、かつ、内添紙力増強剤を含有し、かつ、前記基紙の表面への表面紙力増強剤の塗布量が固形分換算で両面当たり０ｇ／ｍ２以上０．５ｇ／ｍ２以下であり、
前記インク受理層が、顔料とスチレンブタジエンラテックスと潤滑剤とを含有し、
前記顔料の４０質量％以上が軽質炭酸カルシウムであり、
印刷速度が枚葉紙では１４．８５ｍ／分以上、ロール紙では２０ｍ／分以上の水性インクを用いた高速インクジェット印刷用であることを特徴とするオンデマンド印刷用塗工紙。
【請求項２】
基紙の少なくとも片面にインク受理層を設け、カレンダー処理してなる印刷用塗工紙であって、
前記基紙が内添サイズ剤及び外添サイズ剤を含有せず、かつ、内添紙力増強剤を含有し、かつ、前記基紙の表面への表面紙力増強剤の塗布量が固形分換算で両面当たり０ｇ／ｍ２以上０．５ｇ／ｍ２以下であり、
前記インク受理層が、顔料とスチレンブタジエンラテックスと潤滑剤とを含有し、
前記顔料の４０質量％以上が炭酸カルシウムであり、前記炭酸カルシウムとして軽質炭酸カルシウムと重質炭酸カルシウムとの両方を含有し、
印刷速度が枚葉紙では１４．８５ｍ／分以上、ロール紙では２０ｍ／分以上の水性インクを用いた高速インクジェット印刷用であることを特徴とするオンデマンド印刷用塗工紙。
【請求項３】
前記顔料の４０質量％以上が軽質炭酸カルシウムであり、さらに重質炭酸カルシウムを含有することを特徴とする請求項２に記載のオンデマンド印刷用塗工紙。
【請求項４】
前記潤滑剤が高級脂肪酸塩を１種以上含有することを特徴とする請求項１〜３のいずれか一つに記載のオンデマンド印刷用塗工紙。
【請求項５】
前記インク受理層が、澱粉を更に含むことを特徴とする請求項１〜４のいずれか一つに記載のオンデマンド印刷用塗工紙。
【発明の詳細な説明】
【技術分野】
【０００１】
本発明は、オンデマンド印刷用塗工紙に関し、更に詳しくはインクジェット印刷適性を有するオンデマンド印刷用塗工紙に関する。
【背景技術】
【０００２】
商業印刷の主体は、キャスト紙、アート紙、コート紙、微塗工紙、非塗工の普通紙、塗工板紙などを用いたオフセット印刷であるが、近年は多品種小ロット印刷に対応するため、乾式電子写真方式、湿式電子写真方式、インクジェット方式といった可変情報を扱えるオンデマンド印刷方式が開発されている。これらの印刷方式の中でも、インクジェット方式は、幅広の印刷に対応可能、高速印刷に対応可能であることから、オフセット印刷機の中にインクジェットプリントヘッドを搭載し、固定情報はオフセット印刷で行い、可変情報はインクジェット印刷で行う方式が伸びてきている。
【０００３】
近年、インクジェットプリンターは、ラインヘッドを採用することによって高速化が進み、印刷速度は巻取印刷では２０ｍ／分以上、速いものでは１２０ｍ／分以上に達している。印刷速度が２０ｍ／分以上であるような高速水性インクジェットプリンターは、水性インクを乾燥させるために機内にドライヤーを有している。最近は、オフセット印刷代替として、インクジェット印刷方式だけでカラー印刷を行う要望が高まっている。商業印刷分野でインクジェット印刷方式が今後成長するためには、オフセット印刷並みの印刷上がりとインク乾燥不良による汚れを発生させない高速水性インクジェット印刷に適応したインク吸収性とを有し、かつ、安価で入手し易く、一般商業印刷で多量に使用されているキャスト紙、アート紙、コート紙、微塗工紙などの汎用塗工紙や塗工板紙の外観を有し、オフセット印刷や凸版印刷などの一般商業印刷適性も有する印刷用紙の出現が重要となる。
【０００４】
インクジェット印刷方式は、ノズルから染料インクや顔料インクを記録用紙の表面へ吐出させ、画像を形成させて印刷する方式である。インクジェット印刷方式ではランニングコスト面から、溶剤インクやＵＶインクに比較して安価な水性インクを使用する傾向が強くなってきている。
【０００５】
一般的な商業印刷で使用される塗工紙や塗工板紙は、高速インクジェット方式で印刷した場合、特にカラー印刷の場合はインクの吸収速度が著しく遅いため、画像の滲み、紙面上で吸収できないインクが集まることによる濃度ムラ（ビーディング）の発生、乾燥不良による紙面汚れの発生などの問題が生じる。高速水性インクジェットプリンターは、ドライヤーを有しているが、一般的な商業印刷で使用される塗工紙や塗工板紙を用いると、インクの乾燥が間に合わないのが現状である。この理由は、一般的な商業印刷で使用される塗工紙や塗工板紙の塗工層が炭酸カルシウムやカオリンなどのインク吸収性に比較的乏しい顔料を主成分とすることもあるが、塗工層中に潤滑剤を含むことも大きな要因であると考えられる。即ち、このような塗工紙や塗工板紙では光沢感や平滑性を付与するためにカレンダー処理を行うが、カレンダー処理ではダスティング（ロール汚れ）が発生しやすいため、ダスティング抑制のために塗工層に潤滑剤を使用する。しかし、一般的に使用される潤滑剤は撥水性を有するため、潤滑剤の撥水作用によってインクジェット用インクの吸収性が低下し、結果的にインクの乾燥が間に合わなくなるのである。
【０００６】
一方、塗工紙タイプのインクジェット専用紙は、非晶質シリカ、アルミナなどの比表面積の大きな顔料とＰＶＡなどの水溶性接着剤とを主成分とするインク吸収性に富んだインク受容層を有している。故に、高速インクジェットプリンターで印刷してもインク吸収性は良好であり、滲み、濃度ムラ、乾燥不良による紙面汚れの問題は発生しない。しかしながら、インク受容層強度が弱いためオフセット印刷が出来ず、外観が一般の塗工紙と異なり、また高価であるため汎用印刷用紙としては使用に適さないのが現状である。
【０００７】
一般的な商業印刷で使用される塗工紙や塗工板紙の水性インクジェット方式の吸収性を改善する方法として、いくつか提案がなされている。塗工層に使用する顔料としてカオリンの粒子径と配合量及びバインダー成分を適正の範囲に限定した印刷用塗工紙（例えば、特許文献１を参照。）、塗工層に使用する顔料として炭酸カルシウムの吸油量を適正の範囲に限定した印刷用塗工紙（例えば、特許文献２を参照。）が提案されている。
【先行技術文献】
【特許文献】
【０００８】
【特許文献１】特開２００９−２３３９２５号公報
【特許文献２】特開２００４−８２４６４号公報
【発明の概要】
【発明が解決しようとする課題】
【０００９】
しかしながら、前述の特許文献１及び特許文献２で開示された印刷用塗工紙は、実用上十分なインク吸収性を有しているものではなかった。このため、印刷速度が例えば枚葉紙で１４．８５ｍ／分以上又はロール紙で２０ｍ／分以上の水性インクを用いた高速インクジェット印刷用としては適さなかった。
【００１０】
本発明はこのような問題を鑑みてなされたものであり、本発明の目的は、安価でありながら高速インクジェット印刷適性を有するとともに、一般的な商業印刷であるオフセット印刷適性及び凸版印刷適性を有するオンデマンド印刷用塗工紙を提供することである。
【課題を解決するための手段】
【００１１】
本発明者らは、水性インクを用いた高速インクジェット印刷（以下、「高速水性インクジェット印刷」ということがある）における用紙適性について鋭意検討を重ねた結果、顔料と接着剤と潤滑剤とを含有するインク受理層を塗布する基紙の吸液性を高めることによって課題を達成できることを見出した。
【００１２】
すなわち、本発明に係るオンデマンド印刷用塗工紙は、基紙の少なくとも片面にインク受理層を設け、カレンダー処理してなる印刷用塗工紙であって、前記基紙が内添サイズ剤及び外添サイズ剤を含有せず、かつ、内添紙力増強剤を含有し、かつ、前記基紙の表面への表面紙力増強剤の塗布量が固形分換算で両面当たり０ｇ／ｍ２以上０．５ｇ／ｍ２以下であり、前記インク受理層が、顔料とスチレンブタジエンラテックスと潤滑剤とを含有し、前記顔料の４０質量％以上が軽質炭酸カルシウムであり、印刷速度が枚葉紙では１４．８５ｍ／分以上、ロール紙では２０ｍ／分以上の水性インクを用いた高速インクジェット印刷用であることを特徴とする。高速水性インクジェット印刷におけるインク吸収性を良好とすることができる。また、インク乾燥性を良好とすることができる。
【００１３】
本発明に係るオンデマンド印刷用塗工紙は、基紙の少なくとも片面にインク受理層を設け、カレンダー処理してなる印刷用塗工紙であって、前記基紙が内添サイズ剤及び外添サイズ剤を含有せず、かつ、内添紙力増強剤を含有し、かつ、前記基紙の表面への表面紙力増強剤の塗布量が固形分換算で両面当たり０ｇ／ｍ２以上０．５ｇ／ｍ２以下であり、前記インク受理層が、顔料とスチレンブタジエンラテックスと潤滑剤とを含有し、前記顔料の４０質量％以上が炭酸カルシウムであり、前記炭酸カルシウムとして軽質炭酸カルシウムと重質炭酸カルシウムとの両方を含有し、印刷速度が枚葉紙では１４．８５ｍ／分以上、ロール紙では２０ｍ／分以上の水性インクを用いた高速インクジェット印刷用であることを特徴とする。高速水性インクジェット印刷におけるインク吸収性を良好とすることができる。また、インク乾燥性を良好とすることができる。コストをより抑えながら、高速水性インクジェット印刷におけるインク吸収性を良好とすることができる。
【００１４】
本発明に係るオンデマンド印刷用塗工紙では、前記顔料の４０質量％以上が軽質炭酸カルシウムであり、さらに重質炭酸カルシウムを含有することが好ましい。
【００１６】
本発明に係るオンデマンド印刷用塗工紙では、前記潤滑剤が高級脂肪酸塩を１種以上含有することが好ましい。高速水性インクジェット印刷におけるインクの吸収性を阻害しにくい。
【００１７】
本発明に係るオンデマンド印刷用塗工紙では、前記インク受理層が、澱粉を更に含むことが好ましい。インク受理層の表面強度をより高めることができる。また、コストをより抑制することができる。
【発明の効果】
【００１８】
本発明は、安価でありながら高速インクジェット印刷適性を有するとともに、一般的な商業印刷であるオフセット印刷適性及び凸版印刷適性を有するオンデマンド印刷用塗工紙を提供することができる。
【発明を実施するための形態】
【００１９】
次に、本発明について実施形態を示して詳細に説明するが、本発明はこれらの記載に限定して解釈されない。本発明の効果を奏する限り、実施形態は種々の変形をしてもよい。
【００２０】
本実施形態に係るオンデマンド印刷用塗工紙は、基紙の少なくとも片面にインク受理層を設け、カレンダー処理してなる印刷用塗工紙であって、前記基紙が内添サイズ剤及び外添サイズ剤を含有せず、かつ、内添紙力増強剤を含有し、前記インク受理層が、顔料とスチレンブタジエンラテックスと潤滑剤とを含有し、前記顔料の４０質量％以上が炭酸カルシウムであり、印刷速度が枚葉紙では１４．８５ｍ／分以上、ロール紙では２０ｍ／分以上の水性インクを用いた高速インクジェット印刷用である。このような構成とすることで、インク受理層の表面に着弾したインクジェットインクが、インク受理層内部及び基紙へ速やかに吸収され、滲みや乾燥不良による印刷後の搬送時の汚れを抑えることができる。また、内添紙力増強剤を使用することによって一般商業印刷での紙剥けを防止することができる。
【００２１】
本実施形態に係るオンデマンド印刷用塗工紙の基紙としては、主として原料パルプと内添紙力増強剤と填料とから構成される紙を用いる。原料パルプとしては、例えば、木材パルプ又は非木材パルプを使用できる。木材パルプは、例えば、ＬＢＫＰ（広葉樹さらしクラフトパルプ）、ＮＢＫＰ（針葉樹さらしクラフトパルプ）などの化学パルプ、ＧＰ（砕木パルプ）、ＰＧＷ（加圧式砕木パルプ）、ＲＭＰ（リファイナーメカニカルパルプ）、ＴＭＰ（サーモメカニカルパルプ）、ＣＴＭＰ（ケミサーモメカニカルパルプ）、ＣＭＰ（ケミメカニカルパルプ）、ＣＧＰ（ケミグランドパルプ）などの機械パルプ、ＤＩＰ（脱インキパルプ）である。非木材パルプは、例えば、ケナフ、バガス、竹、コットンである。これらの原料パルプは、単独又は任意の割合で混合して使用することが可能である。合成繊維も本発明の目的とする効果を損なわない範囲において使用できる。環境保全の観点から、ＥＣＦ（Ｅｌｅｍｅｎｔａｌ  Ｃｈｌｏｒｉｎｅ  Ｆｒｅｅ）パルプ、ＴＣＦ（Ｔｏｔａｌｌｙ  Ｃｈｌｏｒｉｎｅ  Ｆｒｅｅ）パルプ、ＤＩＰ、植林木から得られるパルプが好ましい。
【００２２】
原料パルプは、離解機及び叩解機を使用して適切な叩解度（フリーネス）を有するパルプスラリーとする。フリーネスは、３５０〜５８０ｍｌが好ましく、３８０〜５５０ｍｌがより好ましい。３５０ｍｌ未満では透気性が悪化し、高速インクジェットプリンターインクの吸収性が妨げられ、滲み、ビーディング、乾燥不良となる場合がある。５８０ｍｌを超えると基紙の強度が不足し、一般商業印刷時に紙剥け、粉落ち、紙加工時の用紙表層剥離などの問題が発生する場合がある。パルプスラリーには、填料と内添紙力増強剤とを配合して紙料を調製する。
【００２３】
前記内添紙力増強剤としては、従来公知の紙力増強剤を使用することが可能である。内添紙力増強剤として、澱粉系紙力増強剤、ポリアクリルアミド系紙力増強剤、ポリビニルアルコール系紙力増強剤、湿潤紙力増強剤などが例示でき、単独又は併用して用いられる。本発明においては、澱粉系紙力増強剤が好ましい。澱粉系紙力増強剤は、基紙の透気性を妨げにくいため、高速水性インクジェット印刷におけるインクジェットインクの吸収性が良好となり、且つ安価である。澱粉系紙力増強剤は、例えば、カチオン化澱粉、両性澱粉、グラフト化澱粉、α化澱粉である。
【００２４】
内添紙力増強剤の配合量は、パルプの乾燥質量１００質量部に対して、０．２〜２．０質量部であることが好ましい。より好ましくは、０．３〜１．７質量部である。さらに好ましくは０．４〜１．５質量部である。０．２質量部未満では基紙の強度が不足し、一般商業印刷時に紙剥け、粉落ち、紙加工時の用紙表層剥離などの問題が発生する場合がある。２．０質量部を超えると、抄紙工程に汚れが発生し、紙面に夾雑物、穴などの欠点が発生する場合がある。
【００２５】
前記填料としては、従来公知の填料を使用することが可能である。填料として炭酸カルシウム、タルク、カオリン、焼成カオリン、酸化チタン、水酸化アルミニウム、ホワイトカーボンなどが例示でき、単独または併用して用いられる。本発明においては、炭酸カルシウム、焼成カオリン、ホワイトカーボンが好ましい。これらの填料は、基紙のインク吸収性を高めるため、高速インクジェットプリンターインクの吸収性が良好となる。紙中の填料含有量は、パルプの乾燥質量１００質量部に対して、２〜２０質量部であることが好ましい。より好ましくは、３〜１７質量部である。２質量部未満ではインク吸収性が不足し、かつ白色度向上、不透明度向上の効果が得られにくい。２０質量部を超えると基紙の強度が不足し、一般商業印刷時に紙剥け、粉落ち、紙加工時の用紙の表層が剥離するなどの問題が発生する場合がある。
【００２６】
本実施形態に係るオンデマンド印刷用塗工紙は、基紙に内添サイズ剤及び外添サイズ剤を含有しない構成とする。この理由は、高速水性インクジェット印刷におけるインクジェット用インクの塗工紙への吸収性を高めるためである。詳細は後述するが、本実施形態に係るオンデマンド印刷用塗工紙に設けるインク受理層にはカレンダー処理時のダスティングを抑制するために潤滑剤を含有させる。潤滑剤はその撥水性によって塗工紙へのインクジェット用インクの吸収を阻害するため、インクの乾燥不良が起こりやすくなる。しかし、基紙に内添サイズ剤及び外添サイズ剤を含有しない構成とすると、潤滑剤に起因するインクの乾燥不良を改善することができる。この理由は定かではないが、基紙がサイズ剤を含有しないことで基紙自体のインク吸収性が高くなり、潤滑剤によるインク受理層のインク吸収性の低下をカバーするのではないかと考えられる。また、基紙にサイズ剤を含有させないことによって、インクジェット用インクの基紙への吸収速度は速まるが、インク受理層表面に着弾したインクがインクドットとして適度に広がらず、白筋状の欠点となる問題が発生するおそれがある。しかし、インク受理層に潤滑剤を含有させることで、インク受理層表面でのインクの過度の吸収が抑制され、インクドットが適度に広がることによって、結果的に印字品質を保つことができるものとも考えられる。何れにしても、基紙に内添サイズ剤及び外添サイズ剤を含有しないこと及びインク受理層が潤滑剤を含有することの２つの構成が絶妙なバランスをとり、高速水性インクジェット印刷におけるインク乾燥性と印字品質とを良好な水準とすることができる。本明細書において、内添サイズ剤は、例えば、中性ロジンサイズ剤、強化ロジンサイズ剤、鹸化ロジンサイズ剤、酸性ロジンサイズ剤、弱酸性ロジンサイズ剤、アルケニル無水コハク酸、アルキルケテンダイマー、スチレン−アクリル系サイズ剤、スチレン−マレイン酸系サイズ剤、高級脂肪酸アミド系サイズ剤、オレフィン系サイズ剤、アクリレート系サイズ剤、ワックス系サイズ剤である。外添サイズ剤は、例えば、スチレン‐アクリル系サイズ剤、スチレン−マレイン酸系サイズ剤、オレフィン系サイズ剤、アルキルケテンダイマー、ワックス系サイズ剤である。
【００２７】
また、紙料には、嵩高剤、歩留り向上剤、濾水性向上剤、硫酸バンド、カチオン化剤、着色染料、着色顔料、蛍光増白剤、蛍光消色剤などの公知の添加剤を、本発明の目的とする効果を損なわない範囲で適宜用いることが可能である。
【００２８】
基紙は、例えば、紙料を抄紙機で抄紙して得ることができる。抄紙機は、特に限定されるものではなく、長網抄紙機、長網多層抄紙機、円網抄紙機、円網多層抄紙機、長網円網コンビ多層抄紙機、ツインワイヤー抄紙機などの各種装置を用いることができる。抄紙方式は、特に限定されず、酸性抄紙又は中性抄紙のいずれかを選択できる。ただし、填料として炭酸カルシウムを高配合とする場合は、中性抄紙が好ましい。
【００２９】
基紙の坪量は、特に限定されないが、４０〜５００ｇ／ｍ２であることが好ましく、より好ましくは、５０〜４５０ｇ／ｍ２である。
【００３０】
本実施形態に係るオンデマンド印刷用塗工紙においては、基紙の表面に表面紙力増強剤を塗布しないか、又は基紙の表面に表面紙力増強剤を塗布してもよい。基紙の表面に表面紙力増強剤を塗布しないことによって、高速水性インクジェット印刷におけるインクの吸収性を良好とし、滲みを抑制し、乾燥性を向上させることができる。また、表面紙力増強剤を塗布することによって、各種印刷時の強度面での適性が向上する他、ダスティングの発生を抑制することができる。但し、表面紙力増強剤の塗布量を多くしすぎるとオンデマンド印刷用塗工紙の透気性が悪化し、高速水性インクジェット印刷におけるインクの吸収性が妨げられ、滲み、乾燥不良の問題が発生する場合があるので、その塗布量は低く抑えることが好ましい。基紙の表面に表面紙力増強剤を塗布する場合は、基紙の表面への表面紙力増強剤の塗布量は固形分換算で両面当たり２．５ｇ／ｍ２以下であることが好ましい。基紙への表面紙力増強剤の塗布量としては、固形分換算で、基紙の両面あたり、０．１〜２．５ｇ／ｍ２であることが好ましい。より好ましくは０．２〜１．０ｇ／ｍ２であり、更に好ましくは０．３〜０．５ｇ／ｍ２である。
【００３１】
基紙の表面に塗布する表面紙力増強剤としては、従来公知の紙力増強剤を使用することが可能である。表面紙力増強剤は、例えば、澱粉系表面紙力増強剤、ポリビニルアルコール系表面紙力増強剤、ポリアクリルアミド系表面紙力増強剤、ポリアミドエポキシ系表面紙力増強剤などが例示でき、単独または併用して用いられる。本発明では、澱粉系表面紙力増強剤、ポリアクリルアミド系表面紙力増強剤が好ましい。澱粉系表面紙力増強剤は、例えば、酸化澱粉、カチオン化澱粉、両性澱粉、グラフト化澱粉、燐酸エステル化澱粉、自家変性澱粉である。自家変性は、例えば、酵素又は熱化学的作用による変性である。ポリアクリルアミド系表面紙力増強剤は、例えば、アニオン性ポリアクリルアミド、ノニオン性ポリアクリルアミド、カチオン性ポリアクリルアミドである。
【００３２】
上記方法で得られた基紙の片面又は両面には顔料とバインダーとを主体とした塗工液を塗工後、乾燥してインク受理層を設ける。インク受理層は単層であっても２層以上を積層させてもよい。
【００３３】
インク受理層中に含まれる顔料としては、従来公知の一般の印刷塗工紙に使用される白色顔料使用することが可能である。白色顔料は、例えば、炭酸カルシウム（軽質炭酸カルシウム、重質炭酸カルシウム）、カオリン、焼成クレー、酸化亜鉛、酸化チタン、水酸化アルミニウム、プラスチックピグメントなどが例示でき、単独又は併用して用いられる。これらの中でも安価でありながら比較的インク吸収性の高い炭酸カルシウムを含有させることが好ましいため、本発明においては、全顔料の４０質量％以上を炭酸カルシウムとする。好ましくは６０質量％以上を炭酸カルシウムとする。より好ましくは７５質量％以上を炭酸カルシウムとする。さらに好ましくは８５質量％以上を炭酸カルシウムとする。全顔料の４０質量％以上を炭酸カルシウムとすることによって、安価で入手し易く、一般商業印刷にも適用可能なオンデマンド印刷用塗工紙とすることができる。また、炭酸カルシウムとしては、軽質炭酸カルシウムが好ましい。インク受理層に軽質炭酸カルシウムを配合することで、高速水性インクジェット印刷におけるインクの吸収性が良好となり、特にインク乾燥性が良好となる。インク受理層中に含有させる炭酸カルシウムの全量を軽質炭酸カルシウムとすることが好ましいが、軽質炭酸カルシウムと重質炭酸カルシウムとを併用してもよい。軽質炭酸カルシウムと重質炭酸カルシウムとを併用することで、コストをより抑えながら、高速水性インクジェット印刷におけるインク吸収性を良好とすることができる。
【００３４】
インク受理層は、バインダーとして、スチレンブタジエンラテックスを含有する。スチレンブタジエンテックスを用いることによって、インク受理層の強度を向上させることができる。また、本発明においては、インク受理層に用いるバインダーとして、スチレンブタジエンラテックスに加えて、従来公知の一般の印刷用塗工紙に使用されるバインダーを使用することも可能である。スチレンブタジエンラテックスと併用できるバインダーは、例えば、アクリロニトリルブタジエンラテックス、酸化澱粉、酵素変性澱粉、エステル化澱粉、エーテル化澱粉、カチオン化澱粉、両性澱粉などの澱粉類、アクリル系樹脂、ポリウレタン系樹脂、ポリエステル系樹脂、ポリアミド樹脂、ポリビニルアルコール又はその変性物、ゼラチン、カゼイン、大豆タンパク、酢酸ビニル、エチレン酢酸ビニル、カルボキシメチルセルロース、ヒドロキシエチルセルロースが例示でき、単独又は併用して用いられる。スチレンブタジエンラテックスと澱粉との組み合わせがより好ましい。スチレンブタジエンラテックスと澱粉とを組み合わせることで、インク受理層強度をより高めることができる。また、コストをより抑制することができる。スチレンブタジエンラテックスと、その他のバインダーとを併用する場合、その配合比率については特に限定するものではないが、バインダー全質量中、スチレンブタジエンラテックスの比率を６０質量％以上とすることが好ましく、７０質量％以上とすることが更に好ましい。
【００３５】
インク受理層へのバインダーの配合量は特に限定されないが、インク受理層中の顔料１００質量部に対し、３〜３０質量部であることが好ましく、より好ましくは、５〜２０質量部である。３質量部未満では、インク受理層の強度が不足し、一般商業印刷時にインク受理層がピックされるなどの問題が発生する場合がある。３０質量部を超えると、高速インクジェットプリンターインクの吸収性が妨げられ、滲み、乾燥不良の問題が発生する場合がある。
【００３６】
また、本実施形態に係るオンデマンド印刷用塗工紙においては、インク受理層中に潤滑剤を含有させる。インク受理層中に潤滑剤を含有させることで、前述したインク乾燥性と印字品質とを良好な水準とする効果に加え、カレンダー処理時のカレンダーロールのダスティングを抑制することができる。インク受理層中への潤滑剤の配合量は、インク受理層中の顔料１００質量部に対し０．０５〜３質量部であることが好ましく、より好ましくは、０．０５〜２．５質量部である。０．０５質量部未満では、ダスティング防止効果が劣ることによりカレンダーロールが汚れ、光沢度低下等の問題が発生するおそれがある。２．５質量部を超えると、高速水性インクジェット印刷におけるインクの吸収性が妨げられ、滲み、乾燥不良の問題が発生するおそれがある。尚、基紙にインク受理層を２層以上積層させる場合は、最表層となるインク受理層にのみ潤滑剤を含有させてもよい。
【００３７】
ここで用いる潤滑剤としては、例えば、水性潤滑剤、エマルション潤滑剤などが挙げられる。具体的には高級脂肪酸塩、ポリエチレンエマルジョンなどを使用することが可能である。これらの中でも特に、潤滑剤が高級脂肪酸塩を１種以上含有することが好ましい。高級脂肪酸塩を含有することで、高速水性インクジェット印刷におけるインクの吸収性を阻害し難い。高級脂肪酸塩は、例えば、ステアリン酸塩、パルミチン酸塩、オレイン酸塩である。これらは単独で使用するか又は二種以上を併用してもよい。
【００３８】
また、インク受理層には、必要に応じて各種助剤、例えば、消泡剤、分散剤、蛍光増白剤、着色染料、着色顔料、粘度調整剤、防腐剤、耐水化剤、紫外線吸収剤、酸化防止剤、保水剤、架橋剤、ｐＨ調整剤、導電処理剤、内部ゲル化剤、光沢付与剤などを適宜配合してもよい。
【００３９】
インク受理層は基紙の表面にインク受理層用の塗工液を塗工し、乾燥することによって設けることができる。インク受理層用の塗工液の塗布方法としては、エアーナイフコーター、ロールコーター、バーコーター、ロッドブレードコーター、ショートドェルコーター、カーテンコーター、コンマコーター、ブレードコーター、スプレーコーター、グラビアコーター、ダイスコーター、チャンプレックスコーター、メータリングブレード式のサイズプレスコーター、ゲートロールコーター、シムサイザーなど公知の塗工機の中から適宜選択して、オンマシン又はオフマシンで使用して行うことが出来る。インク受理層は、基紙の片面に設けるか、又は両面に設けてもよい。
【００４０】
インク受理層の塗工量は、基紙の片面当たり、固形分換算で３〜４０ｇ／ｍ２であることが好ましく、より好ましくは５〜３０ｇ／ｍ２であることが好ましい。３ｇ／ｍ２未満では基紙表面を十分に覆うことができない場合があり、塗工紙としての一般商業印刷及び高速水性インクジェット印刷での印刷網点再現性、印刷濃度を満足できないおそれがある。４０ｇ／ｍ２を超える場合はコスト的に不利となる。
【００４１】
本発明のオンデマンド印刷用塗工紙は、基紙にインク受理層を設けた後、カレンダー処理を行う。カレンダー処理によって、紙厚プロファイルを平坦にでき、且つ塗工紙表面の光沢度を制御することが可能となる。また、カレンダー処理を行うことで、一般的な商業印刷で使用される塗工紙と同等の外観を得ることができる。カレンダー処理装置としては、ハードニップカレンダー、ソフトカレンダー、スーパーカレンダー、メタルベルトカレンダー、ラスタープレスなどが用いられる。光沢度を高めるためにはソフトカレンダー、スーパーカレンダーなどが好ましく、加圧圧力、加圧ニップ数、温度条件によって光沢度を制御する。
【００４２】
本実施形態に係るオンデマンド印刷用塗工紙は、インクジェット適性を有し、水性インクを用いた高速インクジェット印刷用として適している。本明細書において、高速インクジェット印刷とは、枚葉紙では１４．８５ｍ／分以上、ロール紙では２０ｍ／分以上の水性インクを用いたインクジェット印刷をいう。枚葉紙で１４．８５ｍ／分以上は、例えばＡ４サイズ縦目搬送５０枚／分以上に相当する。また、本実施形態に係るオンデマンド印刷用塗工紙は、高速インクジェット印刷用紙及び一般商業印刷用紙としての使用に留まらず、乾式電子写真方式の複写機・プリンターの記録用紙、湿式電子写真方式の複写機・プリンターの記録用紙として使用することができる。
【実施例】
【００４３】
次に、実施例を挙げて本発明をより具体的に説明するが、本発明はこれら実施例に限定されるものではない。また、例中の「部」、「％」は、特に断らない限りそれぞれ「質量部」、「質量％」を示す。なお、添加部数は、固形分換算の値である。
【００４４】
（参考例１）
（基紙Ａの作製）
パルプとしてＥＣＦ漂白したＬＢＫＰ１００部をフリーネス５５０ｍｌに叩解してパルプスラリーとし、このパルプスラリーに、内添紙力増強剤としてカチオン化澱粉（ネオタック３０Ｔ：日本食品加工社製）１．５部と、填料として軽質炭酸カルシウム（ＴＰ１２１：奥多摩工業社製）１５部と、硫酸バンド１部とを添加し、紙料を調製した。この紙料をオントップ型ツインワイヤー式抄紙機で抄紙して坪量６０ｇ／ｍ２の原紙を作製した。次いで、ゲートロール装置にて、表面紙力増強剤として酸化澱粉（エースＡ：王子コーンスターチ社製）１２％濃度の塗布液を、原紙の両面に、両面あたりの塗布量が固形分で２．４ｇ／ｍ２となるように塗布し、乾燥し、坪量６２．４ｇ／ｍ２の基紙Ａを作製した。
【００４５】
（インク受理層用の塗工液Ａの調製）
顔料として軽質炭酸カルシウム（ＴＰ１２３ＣＳ：奥多摩工業社製）４０部、カオリン（ウルトラホワイト９０、エンゲルハード社製）６０部、分散剤（アロンＴ‐５０、東亜合成社製）０．１部を水中に添加しコーレス分散機を用いて水分散し、顔料スラリーを作製した。この顔料スラリーに、バインダーとして澱粉（ＭＳ４６００、日本食品加工社製）２部及びスチレンブタジエンラテックス（ＰＡ０３７２、日本エイアンドエル株式会社）１０部、潤滑剤として高級脂肪酸塩（ＤＥＦ−９６３ＴＦ、日新化学研究所社製）０．２部を加え、更に水を加えて固形分濃度が６０％のインク受理層用の塗工液Ａを調製した。
【００４６】
（オンデマンド印刷用塗工紙の作製）
基紙Ａの両面に、塗工液Ａを、オンマシンブレードコーターを用いて基紙Ａの片面当たりの塗工量が固形分換算で１０ｇ／ｍ２になるように基紙Ａの両面に塗工、乾燥した。その後、カレンダー処理としてハードニップカレンダー処理を行い、坪量が８２．４ｇ／ｍ２のオンデマンド印刷用塗工紙を作製した。
【００４７】
（参考例２）
実施例１において、基紙ＡのＬＢＫＰのフリーネスを３８０ｍｌに変更し、内添紙力増強剤としてカチオン化澱粉（ネオタック３０Ｔ：日本食品加工社製）の配合量を０．２部に変更した以外は、参考例１と同様にしてオンデマンド印刷用塗工紙を作製した。
【００４８】
（参考例３）
参考例１において、塗工液Ａにおける軽質炭酸カルシウム（ＴＰ１２３ＣＳ：奥多摩工業社製）４０部を、重質炭酸カルシウム（カービタル７５：イメリスミネラルス社製）４０部に変更した以外は、参考例１と同様にしてオンデマンド印刷用塗工紙を作製した。
【００４９】
（参考例４）
参考例１において、塗工液Ａにおける軽質炭酸カルシウム（ＴＰ１２３ＣＳ：奥多摩工業社製）の配合量を７５部に変更し、カオリン（ウルトラホワイト９０、エンゲルハード社製）の配合量を２５部に変更した以外は、参考例１と同様にしてオンデマンド印刷用塗工紙を作製した。
【００５０】
（参考例５）
参考例１において、塗工液Ａにおける軽質炭酸カルシウム（ＴＰ１２３ＣＳ：奥多摩工業社製）の配合量を８５部に変更し、カオリン（ウルトラホワイト９０、エンゲルハード社製）の配合量を１５部に変更した以外は、参考例１と同様にしてオンデマンド印刷用塗工紙を作製した。
【００５１】
（参考例６）
参考例１において、塗工液Ａにおける顔料の配合を、軽質炭酸カルシウム（ＴＰ１２３ＣＳ：奥多摩工業社製）６０部、重質炭酸カルシウム（カービタル７５：イメリスミネラルス社製）２５部、カオリン（ウルトラホワイト９０、エンゲルハード社製）１５部に変更した以外は、参考例１と同様にしてオンデマンド印刷用塗工紙を作製した。
【００５２】
（参考例７）
参考例１において、ゲートロール装置を用いて原紙に塗布する塗布液を、表面紙力増強剤として酸化澱粉（エースＡ：王子コーンスターチ社製）６％濃度の塗布液に変更し、原紙の両面に、両面あたりの塗布量が固形分で１．０ｇ／ｍ２となるように塗布した以外は、参考例１と同様にしてオンデマンド印刷用塗工紙を作製した。基紙の坪量は６１．０ｇ／ｍ２であった。
【００５３】
（実施例８）
（基紙Ｂの作製）
パルプとしてＥＣＦ漂白したＬＢＫＰ１００部をフリーネス５５０ｍｌに叩解してパルプスラリーとし、このパルプスラリーに、内添紙力増強剤としてカチオン化澱粉（ネオタック３０Ｔ：日本食品加工社製）１．５部と、填料として軽質炭酸カルシウム（ＴＰ１２１：奥多摩工業社製）１５部と、硫酸バンド１部とを添加し、紙料を調製した。この紙料をオントップ型ツインワイヤー式抄紙機で抄紙して坪量６０ｇ／ｍ２の基紙Ｂを作製した。
【００５４】
（オンデマンド印刷用塗工紙の作製）
基紙Ｂの両面に、実施例１の塗工液Ａを、オンマシンブレードコーターを用いて基紙の片面当たりの塗工量が固形分換算で１０ｇ／ｍ２になるように基紙の両面に塗工し、乾燥した。その後、カレンダー処理としてハードニップカレンダー処理を行い、坪量が８０．０ｇ／ｍ２のオンデマンド印刷用塗工紙を作製した。
【００５５】
（実施例９）
実施例８おいて、基紙ＢのＬＢＫＰのフリーネスを３８０ｍｌに変更し、内添紙力増強剤をカチオン化澱粉（ネオタック３０Ｔ：日本食品加工社製）１．５部から両性澱粉（ＣＡＴＯ３０８：日本ＮＳＣ社製）０．４部に変更した以外は、実施例８と同様にしてオンデマンド印刷用塗工紙を作製した。
【００５６】
（参考例１０）
実施例８において、塗工液Ａの軽質炭酸カルシウム（ＴＰ１２３ＣＳ：奥多摩工業社製）４０部を重質炭酸カルシウム（カービタル７５：イメリスミネラルス社製）４０部に変更した以外は、実施例８と同様にしてオンデマンド印刷用塗工紙を作製した。
【００５７】
（実施例１１）
実施例８において、軽質炭酸カルシウム（ＴＰ１２３ＣＳ：奥多摩工業社製）４０部を、軽質炭酸カルシウム（ＴＰ２２１ＧＳ：奥多摩工業社製）４０部に変更した以外は、実施例８と同様にしてオンデマンド印刷用塗工紙を作製した。
【００５８】
（実施例１２）
実施例８において、塗工液Ａにおける軽質炭酸カルシウム（ＴＰ１２３ＣＳ：奥多摩工業社製）の配合量を７５部に変更し、カオリン（ウルトラホワイト９０、エンゲルハード社製）の配合量を２５部に変更した以外は、実施例８と同様にしてオンデマンド印刷用塗工紙を作製した。
【００５９】
（実施例１３）
実施例８において、塗工液Ａにおける軽質炭酸カルシウム（ＴＰ１２３ＣＳ：奥多摩工業社製）の配合量を８５部に変更し、カオリン（ウルトラホワイト９０、エンゲルハード社製）の配合量を１５部に変更した以外は、実施例８と同様にしてオンデマンド印刷用塗工紙を作製した。
【００６０】
（実施例１４）
実施例８において、塗工液Ａにおける顔料の配合を、軽質炭酸カルシウム（ＴＰ１２３ＣＳ：奥多摩工業社製）６０部、重質炭酸カルシウム（カービタル７５：イメリスミネラルス社製）２５部、カオリン（ウルトラホワイト９０、エンゲルハード社製）１５部に変更した以外は、実施例８と同様にしてオンデマンド印刷用塗工紙を作製した。
【００６１】
（実施例１５）
実施例８において、カレンダー処理をハードニップカレンダー処理からスーパーカレンダー処理に変更した以外は、実施例８と同様にしてオンデマンド印刷用塗工紙を作製した。作製したオンデマンド印刷用紙は光沢紙の外観を有するものであった。
【００６２】
（実施例１６）
（インク受理層用の塗工液Ｂの調製）
重質炭酸カルシウム（カービタル７５：イメリスミネラルス社製）９０部、カオリン（ウルトラホワイト９０、エンゲルハード社製）１０部、分散剤（アロンＴ‐５０、東亜合成社製）０．１部を水中に添加しコーレス分散機を用いて水分散し、顔料スラリーを作製した。この顔料スラリーに、バインダーとして澱粉（ＭＳ４６００、日本食品加工社製）２部及びスチレンブタジエンラテックス（ＰＡ０３７２、日本エイアンドエル株式会社）８部を加え、更に水を加えて固形分濃度が６０％のインク受理層用の塗工液Ｂを調製した。
【００６３】
（インク受理層用塗工液Ｃの調製）
軽質炭酸カルシウム（ＴＰ１２３ＣＳ：奥多摩工業社製）６０部、カオリン（ウルトラホワイト９０、エンゲルハード社製）４０部、分散剤（アロンＴ‐５０、東亜合成社製）０．１部を水中に添加しコーレス分散機を用いて水分散し、顔料スラリーを作製した。この顔料スラリーに、バインダーとして澱粉（ＭＳ４６００、日本食品加工社製）２部及びスチレンブタジエンラテックス（ＰＡ０３７２、日本エイアンドエル株式会社）６部、潤滑剤として高級脂肪酸塩（ＤＥＦ−７８３ＴＦ、日新化学研究所社製）０．５部を加え、更に水を加えて固形分濃度６５％のインクインク受理層用の塗工液Ｃを調製した。
【００６４】
実施例８における基紙Ｂの坪量を１２０ｇ／ｍ２に変更し、その基紙の両面に塗工液Ｂを、オンマシンゲートロールコーターを用いて、片面当たりの乾燥塗工質量が８ｇ／ｍ２になるように塗工、乾燥した。その塗工層上の両面に、塗工液Ｃを、オンマシンブレードコーターを用いて、片面当たりの乾燥塗工質量が８ｇ／ｍ２になるように塗工、乾燥した。その後、カレンダー処理としてハードニップカレンダー処理を行い、坪量が１５２ｇ／ｍ２のオンデマンド印刷用塗工紙を作製した。
【００６５】
（実施例１７）
実施例１６において、カレンダー処理をハードニップカレンダー処理からスーパーカレンダー処理に変更した以外は、実施例１６と同様にしてオンデマンド印刷用塗工紙を作製した。
【００６６】
（比較例１）
参考例１において、基紙Ａに内添サイズ剤として中性ロジンサイズ剤（ＣＣ１４０１：星光ＰＭＣ社製）０．２部添加した以外は、参考例１と同様にしてオンデマンド印刷用塗工紙を作製した。
【００６７】
（比較例２）
参考例１において、ゲートロール装置を用いて原紙に塗布する塗布液を、表面紙力増強剤として酸化澱粉（エースＡ：王子コーンスターチ社製）１２％、外添サイズ剤としてスチレン‐アクリル系サイズ剤（ポリマロン１３０８Ｓ：荒川化学工業社製）０．４％の濃度の塗布液に変更し、該塗布液を、基紙の両面に、両面あたりの塗布量が固形質量２．４ｇ／ｍ２となるように塗布した以外は、参考例１と同様にしてオンデマンド印刷用塗工紙を作製した。
【００６８】
（比較例３）
参考例１において、基紙Ａに内添サイズ剤として中性ロジンサイズ剤（ＣＣ１４０１：星光ＰＭＣ社製）０．２部添加し、ゲートロール装置を用いて原紙に塗布する塗布液を、表面紙力増強剤として酸化澱粉（エースＡ：王子コーンスターチ社製）１２％、外添サイズ剤としてスチレン‐アクリル系サイズ剤（ポリマロン１３０８Ｓ：荒川化学工業社製）０．４％の濃度の塗布液に変更し、該塗布液を、基紙の両面に、両面あたりの塗布量が固形質量２．４ｇ／ｍ２となるように塗布した以外は、参考例１と同様にしてオンデマンド印刷用塗工紙を作製した。
【００６９】
（比較例４）
実施例８において、基紙Ｂに内添サイズ剤として中性ロジンサイズ剤（ＣＣ１４０１：星光ＰＭＣ社製）０．２部を添加した以外は、実施例８と同様にしてオンデマンド印刷用塗工紙を作製した。
【００７０】
（比較例５）
参考例１において、塗工液Ａにおける軽質炭酸カルシウム（ＴＰ１２３ＣＳ：奥多摩工業社製）の配合量を３０部に変更し、カオリン（ウルトラホワイト９０、エンゲルハード社製）の配合量を７０部に変更した以外は、参考例１と同様にしてオンデマンド印刷用塗工紙を作製した。
【００７１】
（比較例６）
実施例８において、塗工液Ａにおける軽質炭酸カルシウム（ＴＰ１２３ＣＳ：奥多摩工業社製）の配合量を３０部に変更し、カオリン（ウルトラホワイト９０、エンゲルハード社製）の配合量を７０部に変更した以外は、実施例８と同様にしてオンデマンド印刷用塗工紙を作製した。
【００７２】
（比較例７）
実施例８において、基紙Ｂに内添サイズ剤として中性ロジンサイズ剤（ＣＣ１４０１：星光ＰＭＣ社製）０．２部を添加し、且つ基紙Ｂの内添紙力増強剤を添加しなかった以外は、実施例８と同様にしてオンデマンド印刷用塗工紙を作製した。
【００７３】
（比較例８）
実施例８において、基紙Ｂに内添サイズ剤として中性ロジンサイズ剤（ＣＣ１４０１：星光ＰＭＣ社製）０．２部を添加し、且つ塗工液Ａに潤滑剤を添加しなかった以外は、実施例８と同様にしてオンデマンド印刷用塗工紙を作製した。
【００７４】
各実施例及び比較例で得られたオンデマンド印刷用塗工紙について、次に示す評価法に基づいて試験を行った。結果を表１、表２及び表３に示す。
【００７５】
（１）インクの滲み評価
以下の２機種のインクジェットプリンターを用いて白抜き文字の印字を行い、水性顔料インクの滲み具合を目視で以下のように評価した。
プリンターＡ：ＣＭ８０６０ＣｏｌｏｒＭＦＰ（ヒューレットパッカード社製）
ボンディングエージェント＋水性染料４色（Ｃ，Ｍ，Ｙ，Ｋ）、
印刷速度５０枚／分  Ａ４サイズ。
プリンターＢ：ＴｒｕｅｐｒｅｓｓＪｅｔ５２０（大日本スクリーン製造社製）
印刷速度６４ｍ／分。
◎：滲みが全くなく、良好である（実用レベル）。
○：滲みが僅かに発生するが、良好である（実用レベル）。
△：滲みが多少発生する（実用上下限レベル）。
×：滲みが著しく発生する（実用上不可レベル）。
【００７６】
（２）インクの乾燥性評価
以下のインクジェットプリンターＣを用いてブラック、シアン、マゼンタ、イエロー各水性顔料インク単色のベタ印字を行い、印刷物紙面のインク乾燥不良によるインク取られ跡を目視で以下のように評価した。
プリンターＣ：ＴｒｕｅｐｒｅｓｓＪｅｔ５２０（大日本スクリーン製造社製）
印刷速度６４ｍ／分。
乾燥８０℃
◎：インク取られ跡が全くなく、良好である（実用レベル）。
○：インク取られ跡が僅かに発生する（実用上下限レベル）。
△：インク取られ跡が多少発生する（実用上不可レベル）。
×：インク取られ跡が著しく発生する（実用上不可レベル）。
【００７７】
（３）耐刷力
オフセット印刷機として、小森社製「リスロン４０（Ｌ−４０）」を使用し、墨、藍、紅及び黄インキにて４色印刷を８５００枚／時の印刷速度で印刷し、耐刷力を評価した。
◎：ブランケットの汚れがほとんど無く、良好である（実用レベル）。
○：ブランケットの汚れが多少あるが、画線部の抜けがほとんど無く、良好である（実用レベル）。
△：ブランケットの汚れが多く、画線部の抜けが有る（実用上不可レベル）。
×：ブランケットの汚れが酷く、画線部の抜けも多い（実用上不可レベル）。
【００７８】
（４）カレンダーロール汚れ
カレンダーロール汚れを以下のように目視で評価した。
◎：カレンダーロール表面に汚れが全くなく、非常に良好である。（実用レベル）
○：カレンダーロール表面に僅かに汚れが発生するが、良好である。（実用レベル）
△：カレンダーロール表面の汚れが多く、劣る。（実用上不可レベル）
×：カレンダーロール表面の汚れがかなり多く、著しく劣る。（実用上不可レベル）
【００７９】
【表１】
0006282604.tif 000002
【００８０】
【表２】
0006282604.tif 000003
【００８１】
【表３】
0006282604.tif 000004
【００８２】
表１、２、３から明らかなように、実施例８、９、１１〜１７は、比較例１〜８に比べて一般的な商業印刷用紙の適性を有しつつ、インクジェットの印字に優れている。
【００８３】
実施例８、９、１１〜１７と比較例１〜４を比較することで、内添サイズ剤、外添サイズ剤を添加することは滲み、乾燥性が劣ることを確認できた。実施例８、９、１１〜１７と比較例５、６を比較することで、インク受容層中に炭酸カルシウムを６０部以上配合することによって、滲み、乾燥性が良好になることを確認できた。実施例８と比較例７を比較することで、内添紙力増強剤を添加しないことによって耐刷力が劣ることを確認できた。実施例８と比較例８を比較することで、潤滑剤を配合しないことによってキャレンダーロール汚れが劣ることを確認できた。
【００８４】
追加評価として水性インクを用いた低速インクジェット印刷適性を確認した。
【００８５】
（インク滲み評価）
参考例１及び比較例１について、プリンターＤを用いて、プリンターＡ，Ｂを用いたときと同様の評価法及び評価基準でインクの滲み評価を行った。その結果、参考例１は○であり、比較例１は△であった。
プリンターＤ：ＰＸ−Ｇ９３０（エプソン社製）
印刷速度３枚／分  Ａ４サイズ。
【００８６】
（インクの乾燥性評価）
参考例１及び比較例１について、プリンターＤを用いて、ブラック、シアン、マゼンタ及びイエローの各水性顔料インク単色ベタ片面印字を行い、排紙トレイ上で印刷した紙を積層し、印刷物紙面のインク乾燥性不良によるインク転移を目視で以下の様に評価した。その結果、参考例１は◎であり、比較例１は○であった。
プリンターＤ：ＰＸ−Ｇ９３０（エプソン社製）
印刷速度３枚／分  Ａ４サイズ
◎：インク転移が全くなく、良好である（実用レベル）。
○：インク転移が僅かに発生する（実用上下限レベル）。
△：インク転移が多少発生する（実用上不可レベル）。
×：インク転移が著しく発生する（実用上不可レベル）。
【００８７】
以上より、参考例１は、低速インクジェット印刷及び高速インクジェット印刷のいずれであっても滲み・乾燥性が良好であった。これに対して、比較例１は、低速インクジェット印刷適性においては滲み・乾燥性が実用レベルであったが、高速インクジェット印刷においては滲み・乾燥性が劣ることが確認できた。